СПОСОБ ПОДГОТОВКИ ЛИСТА С ПРЕДВАРИТЕЛЬНЫМ ПОКРЫТИЕМ И СООТВЕТСТВУЮЩАЯ УСТАНОВКА

1. Способ подготовки листа (1) с предварительным покрытием перед его сваркой с другим листом (1), включающий следующие последовательные этапы:
обеспечение наличия листа (1) с предварительным покрытием, содержащего металлическую подложку (3), имеющую предварительное покрытие (5) на по меньшей мере одной из ее сторон;
удаление посредством лазерной абляции по меньшей мере участка предварительного покрытия (5) на указанной по меньшей мере одной стороне (12) листа (1) с предварительным покрытием в зоне (6) удаления, причем указанную лазерную абляцию выполняют в направлении (A) абляции, а указанный этап абляции выполняют на установке (20; 120; 220; 320);
отличающийся тем, что указанная установка (20; 120; 220; 320) содержит по меньшей мере один защитный элемент (26; 126; 226; 326), содержащий защитную поверхность (28), при этом
во время этапа абляции защитная поверхность (28) находится в контакте с листом (1) с предварительным покрытием в зоне контакта, расположенной так, что она выровнена с лазерным лучом (22), когда лазерный луч (22) удаляет по меньшей мере один участок предварительного покрытия (5) посредством абляции,
при этом плоскость (P), касательная к указанной защитной поверхности (28) в зоне контакта, образует двугранный угол (α) с плоскостью указанной стороны (12) указанного листа (1) с предварительным покрытием, причем указанный двугранный угол составляет строго меньше 90°,
причем двугранный угол (α) определяется как угол между участком стороны (12) листа (1) с предварительным покрытием, расположенным на внутренней стороне зоны контакта, и участком указанной касательной плоскости (P), простирающейся от листа (1) с предварительным покрытием, при этом
защитная поверхность (28) выполнена с возможностью ее расположения на траектории материала предварительного покрытия, выбрасываемого в сторону к внутреннему краю зоны (6) удаления во время абляции.
2. Способ по п. 1, предусматривающий одновременно с лазерной абляцией продувку с помощью продувочного сопла (50) струи газа с задней стороны лазерного луча (22), причем указанная струя газа направлена в направлении ниже по технологическому потоку относительно направления (A) абляции.
3. Способ по п. 1 или 2, в котором двугранный угол (α) меньше или равен 45°.
4. Способ по п. 1 или 2, в котором расстояние (d) между краем (13) листа (1) с предварительным покрытием, на котором выполняют абляцию, и краем (32) защитой поверхности (28), наиболее близко расположенным к лазерному лучу (22), составляет 0,4 – 1,1 ширины (b) зоны (6) удаления.
5. Способ по п. 1 или 2, также предусматривающий одновременно с лазерной абляцией всасывание с помощью всасывающего сопла (52) материала, образующегося в результате абляции перед лазерным лучом (22).
-1
6. Способ по пп. 1 или 2, в котором для защитного элемента (26; 126; 226; 326) отношение модуля упругости (E) материала, образующего защитный элемент (26; 126; 226; 326), к толщине защитного элемента (26; 126; 226; 326) составляет 50 - 150 ГПа⋅мм.
7. Способ по п. 1 или 2, в котором защитная поверхность (28) является плоской.
8. Способ по п. 1 или 2, в котором защитная поверхность (28) является криволинейной.
9. Способ по п. 8, в котором защитная поверхность является вогнутой с вогнутостью, ориентированной к лазерному лучу.
10. Способ по п. 1 или 2, в котором этап абляции содержит относительное перемещение защитной поверхности (28) относительно листа (1) с предварительным покрытием, когда лазерный луч (22) удаляет по меньшей мере участок предварительного покрытия посредством абляции.
11. Способ по п. 10, в котором контакт между листом (1) с предварительным покрытием и защитной поверхностью (28) является контактом при скольжении.
12. Способ по п. 1 или 2, в котором защитная поверхность (28) закреплена на месте относительно листа (1) с предварительным покрытием во время этапа абляции.
13. Способ по п. 1 или 2, в котором указанный защитный элемент (26) является защитной пластиной (40), причем защитная поверхность (28) образована на поперечной краевой поверхности указанной защитной пластины (40), простирающейся параллельно направлению (A) абляции.
14. Способ по п. 13, в котором задний угол защитной пластины (40) относительно направления (A) абляции оснащен скребком, причем указанный скребок перемещается по стороне (12) листа (1) с предварительным покрытием таким образом, что он удаляет небольшие количества выбрасываемого материала из предварительного покрытия (5), которые могут выбрасываться между защитной пластиной (40) и стороной (12) листа (1) с предварительным покрытием.
15. Способ по п. 1 или 2, в котором защитный элемент (126; 226; 326) движется относительно лазерного луча (22) во время этапа абляции.
16. Способ по п. 15, в котором установка (120; 220; 320) также содержит щетку (146), которая очищает защитную поверхность (28) во время этапа абляции.
17. Способ по п. 15, в котором защитный элемент (126) является диском (140), который вращается вокруг оси (Wa) диска во время этапа абляции, причем диск (140) содержит окружную краевую поверхность (144), содержащую защитную поверхность (28).
18. Способ по п. 15, в котором защитный элемент (226) является бесконечной лентой (240), содержащей наружную поперечную краевую поверхность, простирающуюся параллельно направлению (A) абляции и содержащую защитную поверхность (28), причем бесконечная лента (240) движется относительно лазерного луча (22) во время этапа абляции.
19. Способ по п. 18, в котором бесконечная лента (240) является шарнирной лентой, содержащей множество элементов (241) ленты.
20. Способ по п. 15, в котором установка (320) также содержит бесконечный приводной элемент (345), при этом защитный элемент (326) образован множеством удлиненных пластин (340), распределенных по окружности бесконечного приводного элемента (345), причем каждая удлиненная пластина (340) имеет первый конец, прикрепленный к указанному бесконечному приводному элементу (345), и второй свободный конец, расположенный напротив первого конца, причем каждый второй свободный конец содержит концевую поверхность (344), причем концевые поверхности (344) вторых свободных концов удлиненных пластин (340) совместно образуют радиально наружную краевую поверхность защитного элемента (326), содержащую защитную поверхность (28), причем удлиненные пластины (340) перемещаются бесконечным приводным элементом (345) относительно лазерного луча (22) во время этапа абляции.
21. Способ по п. 1 или 2, в котором предварительное покрытие (5) выбирают из слоя алюминия, слоя алюминиевого сплава или слоя сплава на основе алюминия.
22. Способ по п. 1 или 2, в котором ось (L) лазерного луча (22) во время этапа абляции наклонена относительно нормали к стороне (12) листа (1) с предварительным покрытием.
23. Установка (20; 120; 220; 320) для осуществления способа по п. 1 или 2, содержащая:
лазер, предназначенный для испускания лазерного луча (22) для удаления по меньшей мере участка предварительного покрытия с листа (1) с предварительным покрытием во время абляции, и
защитный элемент (26; 126; 226; 326), содержащий защитную поверхность (28), причем указанная защитная поверхность (28) выполнена с возможностью контакта с листом (1) с предварительным покрытием в зоне контакта, расположенной так, что она выровнена с лазерным лучом (22), когда лазерный луч (22) удаляет по меньшей мере участок предварительного покрытия (5) посредством абляции, причем защитная поверхность (28) расположена внутри установки (20; 120; 220; 320) так, что плоскость (P), касательная к указанной защитной поверхности (28) в зоне контакта, образует двугранный угол (α) с плоскостью указанной стороны (12) листа (1) с предварительным покрытием, причем указанный двугранный угол строго меньше 90°,
причем двугранный угол (α) определяется как угол между участком стороны (12) листа (1) с предварительным покрытием, расположенным на внутренней стороне зоны контакта, и участком указанной касательной плоскости (P), простирающейся от листа (1) с предварительным покрытием, при этом защитная поверхность (28) выполнена с возможностью расположения на траектории материала предварительного покрытия, выбрасываемого в сторону к внутреннему краю зоны (6) удаления во время абляции.
24. Установка (20; 120; 220; 320) по п. 23, также содержащая продувочное сопло (50), предназначенное для продувки струи газа с задней стороны лазерного луча (22), причем указанная струя газа направлена в направлении ниже по технологическому потоку относительно направления (A) абляции.
25. Установка (20; 120; 220; 320) по п. 23, в которой двугранный угол (α) меньше или равен 45°.
26. Установка (20; 120; 220; 320) по п. 23, в которой расстояние (d) между краем (13) листа (1) с предварительным покрытием, на котором выполняют абляцию, и краем (32) защитой поверхности (28), наиболее близко расположенным к лазерному лучу (22), составляет 0,4 – 1,1 ширины (b) заданной зоны (6) удаления.
27. Установка (20) по п. 23, в которой указанный защитный элемент (26) является защитной пластиной (40), при этом защитная поверхность (28) образована на поперечной краевой поверхности указанной защитной пластины (40), простирающейся параллельно направлению (A) абляции.
28. Установка (20) по п. 23, в которой задний угол защитной пластины (40) относительно направления (A) абляции оснащен скребком, причем указанный скребок выполнен с возможностью перемещения по стороне (12) листа (1) с предварительным покрытием таким образом, что он удаляет следы выбрасываемого материала из предварительного покрытия (5), которые могут выбрасываться между защитной пластиной (40) и стороной (12) листа (1) с предварительным покрытием.
29. Установка (120; 220; 320) по п. 23, в которой защитный элемент (126; 226; 326) выполнен с возможностью движения относительно лазерного луча (22).
30. Установка (120; 220; 320) по п. 28, также содержащая щетку (146), предназначенную для очистки защитной поверхности (28) во время лазерной абляции.
31. Установка (120) по п. 29, в которой защитный элемент (126) является диском (140), причем диск (140) содержит окружную поверхность, содержащую защитную поверхность (28), причем диск (140) выполнен с возможностью вращения вокруг оси (Wa) диска.
32. Установка (220) по п. 29, в которой защитный элемент (26) является бесконечной лентой (240), содержащей наружную поперечную краевую поверхность (244), простирающуюся параллельно направлению (A) абляции и содержащую защитную поверхность (28), причем бесконечная лента (240) выполнена с возможностью движения относительно лазерного луча (22).
33. Установка (320) по п. 29, также содержащая бесконечный приводной элемент (345), при этом защитный элемент (26) образован множеством удлиненных пластин (340), распределенных по окружности бесконечного приводного элемента (345), причем каждая удлиненная пластина (340) имеет первый конец, прикрепленный к указанному бесконечному приводному элементу (345), и второй свободный конец, расположенный напротив первого конца, причем каждый второй свободный конец содержит концевую поверхность (344), при этом концевые поверхности (344) вторых свободных концов удлиненных пластин (340) совместно образуют радиально наружную краевую поверхность защитного элемента (26), содержащего защитную поверхность (28), причем бесконечный приводной элемент (345) выполнен с возможностью перемещения удлиненных пластин (340) относительно лазерного луча (22).